【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
架橋モノマーと、式１：
【化１−２】
2013520562.tif 000001
のイミダゾールモノマーまたはその塩との重合により生じた反復単位を含むアミンポリマーであって、式中、
Ｒ２１、Ｒ２２、Ｒ２３およびＲ２４は独立して水素、Ｃ１〜Ｃ１２アルキル、アリールまたはヘテロシクロであり；ただし、
Ｒ２１、Ｒ２２、Ｒ２３およびＲ２４のうちの少なくとも１つはＲ２−ＮＨ−Ｒ２６であり、かつ残りのＲ基はＲ２−ＮＨ−Ｒ２６窒素またはイミダゾール窒素よりも架橋モノマーとの反応性が低く；
Ｒ２はＣ２〜Ｃ１４アルキレンであり；
Ｒ２６は水素、Ｃ１〜Ｃ１６ヒドロカルビル、Ｃ１〜Ｃ１６置換ヒドロカルビル、または−ＣＨ３基もしくは１つ以上の−ＣＨ２−基がアミド、カルボニル、エーテル、エステル、シクロアルキル、アリールもしくはヘテロシクロ官能基に置き換わっているＣ１〜Ｃ５０アルキル、または−ＣＨ３基もしくは１つ以上の−ＣＨ２−基がヒドロキシ、ハロ、アミノ、アルコキシもしくはアリールオキシで置換されているＣ１〜Ｃ５０アルキルであり；
前記架橋モノマーに由来するポリマーセグメントの算出ｌｏｇＰ（ｃＬｏｇＰ）が０．１より大きい、
アミンポリマー。
【請求項２】
請求項１に記載のアミンポリマーであって、前記イミダゾールモノマーが式２：
【化２−２】
2013520562.tif 000002
の構造を有し、式中、
Ｒ２２は水素、Ｃ１〜Ｃ１２アルキル、アリールまたはヘテロシクロであり；
Ｒ２はＣ２〜Ｃ１４アルキレンであり；
Ｒ２６は水素、Ｃ１〜Ｃ２０アルキルまたはＣ１〜Ｃ２０置換アルキルである、
アミンポリマー。
【請求項３】
請求項２に記載のアミンポリマーであって、前記イミダゾールモノマーが式２Ａ：
【化３−２】
2013520562.tif 000003
の構造を有し、式中、
Ｒ２２は水素またはＣ１〜Ｃ１２アルキルである、
アミンポリマー。
【請求項４】
Ｒ２２がメチルである、請求項３に記載のアミンポリマー。
【請求項５】
Ｒ２２が水素、メチル、エチルまたはプロピルであり；
Ｒ２がＣ３〜Ｃ６アルキレンであり；
Ｒ２６が水素またはＣ１〜Ｃ６アミノ−置換アルキルである、
請求項２または３に記載のアミンポリマー。
【請求項６】
Ｒ２２が水素であり、Ｒ２がプロピレンであり、Ｒ２６が水素である、請求項２または３に記載のアミンポリマー。
【請求項７】
前記架橋モノマーが、２〜４つの可能な反応部位を有しかつ求核性置換を受けやすい、請求項１〜６のいずれか１項に記載のアミンポリマー。
【請求項８】
前記架橋モノマーが、１，２−ジブロモエタン、１，３−ジクロロプロパン、１，２−ジクロロエタン、１−ブロモ−２−クロロエタン、１，３−ジクロロプロパン、１，３−ジブロモプロパン、１，４−ジクロロブタン）、１，４−ジブロモブタン、１，５−ジクロロペンタン、１，５−ジブロモペンタン、１，６−ジクロロヘキサン、１，６−ジブロモヘキサン、１，７−ジクロロヘプタン、１，７−ジブロモヘプタン、１，８−クロロオクタン、１，８−ジブロモオクタン、１，９−ジクロロノナン、１，９−ジブロモノナン、１，１０−ジクロロデカン、１，１０−ジブロモデカン、１，１１−ジブロモウンデカン、１，１１−ジクロロウンデカン、１，１２−ジクロロドデカン、１，１２−ジブロモドデカンまたはそれらの組合せである、請求項１に記載のアミンポリマー。
【請求項９】
前記架橋モノマーが、１，８−クロロオクタン，１，８−ジブロモオクタン，１，９−ジクロロノナン，１，９−ジブロモノナン，１，１０−ジクロロデカン，１，１０−ジブロモデカン，１，１２−ジクロロドデカン，１，１１−ジブロモウンデカン，１，１１−ジクロロウンデカン，１，１２−ジブロモドデカンまたはそれらの組合せである、請求項８に記載のアミンポリマー。
【請求項１０】
前記架橋モノマーが二官能性である場合に、前記イミダゾールモノマーと前記架橋モノマーのモル比が約１：１〜約１：５である、請求項１〜９のいずれか１項に記載のアミンポリマー。
【請求項１１】
前記架橋モノマーが三官能性である場合に、前記イミダゾールモノマーと前記架橋モノマーのモル比が約２：１〜約１：５である、請求項１〜９のいずれか１項に記載のアミンポリマー。
【請求項１２】
アミンモノマーと架橋モノマーとの重合により生じた反復単位を含むアミンポリマーであって、前記アミンモノマーが式２Ａ：
【化４−２】
2013520562.tif 000004
の構造を有し、式中、
Ｒ２２は水素またはＣ１〜Ｃ１２アルキルであり；
Ｒ２はＣ５〜Ｃ１４アルキレンであり；
Ｒ２６は水素、Ｃ１〜Ｃ２０アルキルまたはＣ１〜Ｃ２０置換アルキルであり；
前記架橋モノマーがエピクロロヒドリン、グアニジン、グアニジウム塩、式Ｘ−Ｒ１−Ｘを有する化合物またはそれらの組合せであり、式中、
Ｘはそれぞれ独立して脱離基であり、Ｒ１はＣ８〜Ｃ１６アルキレン、またはアルキレン基の１つ以上の−ＣＨ２−基がアミド、カルボニル、エーテル、エステル、シクロアルキル、アリールもしくはヘテロシクロ官能基に置き換わっているＣ５〜Ｃ５０アルキレン、またはアルキレン基の１つ以上の−ＣＨ２−基がヒドロキシで置換されているＣ５〜Ｃ５０アルキレンである、
アミンポリマー。
【請求項１３】
Ｒ２２が水素またはメチルであり、Ｒ２がＣ６〜Ｃ８アルキレンであり、Ｒ２６が水素であり、前記架橋モノマーがエピクロロヒドリンまたはＸ−ＣＨ２−ＣＨ（ＯＨ）−ＣＨ２−Ｘであり、任意に、Ｘ−Ｒ１−Ｘの架橋モノマーをさらに含み、式中、Ｘはそれぞれ独立して脱離基であり、Ｒ１はＣ８〜Ｃ１６アルキレンである、請求項１２に記載のアミンポリマー。
【請求項１４】
薬学的に許容される添加剤と、請求項１〜１３のいずれか１項に記載のアミンポリマーとを含む、医薬組成物。
【請求項１５】
動物対象の血清ＬＤＬコレステロールを低下させるための、請求項１〜１３のいずれか１項に記載のアミンポリマーまたは請求項１４に記載の医薬組成物。
【手続補正２】
【補正対象書類名】明細書
【補正対象項目名】００１８
【補正方法】変更
【補正の内容】
【００１８】
他の目的および特徴は、以下で一部が明らかになり、一部が指摘されるであろう。
一実施形態において、例えば、以下の項目が提供される。
（項目１）
架橋モノマーと、式１：
【化１−２】
2013520562.tif 000005
のイミダゾールモノマーまたはその塩との重合により生じた反復単位を含むアミンポリマーであって、式中、
Ｒ２１、Ｒ２２、Ｒ２３およびＲ２４は独立して水素、Ｃ１〜Ｃ１２アルキル、アリールまたはヘテロシクロであり；ただし、
Ｒ２１、Ｒ２２、Ｒ２３およびＲ２４のうちの少なくとも１つはＲ２−ＮＨ−Ｒ２６であり、かつ残りのＲ基はＲ２−ＮＨ−Ｒ２６窒素またはイミダゾール窒素よりも架橋モノマーとの反応性が低く；
Ｒ２はＣ２〜Ｃ１４アルキレンであり；
Ｒ２６は水素、Ｃ１〜Ｃ１６ヒドロカルビル、Ｃ１〜Ｃ１６置換ヒドロカルビル、または−ＣＨ３基もしくは１つ以上の−ＣＨ２−基がアミド、カルボニル、エーテル、エステル、シクロアルキル、アリールもしくはヘテロシクロ官能基に置き換わっているＣ１〜Ｃ５０アルキル、または−ＣＨ３基もしくは１つ以上の−ＣＨ２−基がヒドロキシ、ハロ、アミノ、アルコキシもしくはアリールオキシで置換されているＣ１〜Ｃ５０アルキルであり；
前記架橋モノマーに由来するポリマーセグメントの算出ｌｏｇＰ（ｃＬｏｇＰ）が０．１より大きい、
アミンポリマー。
（項目２）
項目１に記載のアミンポリマーであって、前記イミダゾールモノマーが式２：
【化２−２】
2013520562.tif 000006
の構造を有し、式中、
Ｒ２２は水素、Ｃ１〜Ｃ１２アルキル、アリールまたはヘテロシクロであり；
Ｒ２はＣ２〜Ｃ１４アルキレンであり；
Ｒ２６は水素、Ｃ１〜Ｃ２０アルキルまたはＣ１〜Ｃ２０置換アルキルである、
アミンポリマー。
（項目３）
項目２に記載のアミンポリマーであって、前記イミダゾールモノマーが式２Ａ：
【化３−２】
2013520562.tif 000007
の構造を有し、式中、
Ｒ２２は水素またはＣ１〜Ｃ１２アルキルである、
アミンポリマー。
（項目４）
Ｒ２２がメチルである、項目３に記載のアミンポリマー。
（項目５）
Ｒ２２が水素、メチル、エチルまたはプロピルであり；
Ｒ２がＣ３〜Ｃ６アルキレンであり；
Ｒ２６が水素またはＣ１〜Ｃ６アミノ−置換アルキルである、
項目２または３に記載のアミンポリマー。
（項目６）
Ｒ２２が水素であり、Ｒ２がプロピレンであり、Ｒ２６が水素である、項目２または３に記載のアミンポリマー。
（項目７）
前記架橋モノマーが、２〜４つの可能な反応部位を有しかつ求核性置換を受けやすい、項目１〜６のいずれか１項に記載のアミンポリマー。
（項目８）
前記架橋モノマーが、ジハロアルカン、ハロアルキルオキシラン、アルキルオキシランスルホナート、ジエポキシド、トリエポキシド、テトラエポキシド、エポキシアルカン、ビス（ハロメチル）ベンゼン、トリ（ハロメチル）ベンゼン、テトラ（ハロメチル）ベンゼン、トシラート、ジグリシジルエーテル、トリグリシジルエーテル、ジグリシジルエステル、トリグリシジルエステル、ビス（ハロメチル）アリールまたはそれらの組合せである、項目１〜７のいずれか１項に記載のアミンポリマー。
（項目９）
前記架橋モノマーが一般式Ｘ−Ｒ１−Ｘであり、式中、Ｘはそれぞれ独立して脱離基であり、Ｒ１はＣ２〜Ｃ１６アルキレン、アリーレン、−ＮＨ−Ｃ（ＮＨ）−ＮＨ−、−ＮＨ−Ｃ（ＮＨ２＋）−ＮＨ−、ジメチルビフェニル、またはアルキレン基の１つ以上の−ＣＨ２−基がアミド、カルボニル、シクロアルキル、エーテル、エステル、シクロアルキル、アリールもしくはヘテロシクロ官能基に置き換わっているＣ２〜Ｃ５０アルキレンである、項目１〜７のいずれか１項に記載のアミンポリマー。
（項目１０）
Ｒ１が、Ｃ２〜Ｃ１６アルキレン、Ｃ２〜Ｃ１６アリーレン、またはアルキレン基の１つ以上の−ＣＨ２−基がアミド、カルボニル、シクロアルキル、エーテル、エステル、シクロアルキル、アリールもしくはヘテロシクロ官能基に置き換わっているＣ２〜Ｃ５０アルキレンである、項目９に記載のアミンポリマー。
（項目１１）
前記架橋モノマーが、１，２−ジブロモエタン、１，３−ジクロロプロパン、１，２−ジクロロエタン、１−ブロモ−２−クロロエタン、１，３−ジクロロプロパン、１，３−ジブロモプロパン、１，４−ジクロロブタン）、１，４−ジブロモブタン、１，５−ジクロロペンタン、１，５−ジブロモペンタン、１，６−ジクロロヘキサン、１，６−ジブロモヘキサン、１，７−ジクロロヘプタン、１，７−ジブロモヘプタン、１，８−クロロオクタン、１，８−ジブロモオクタン、１，９−ジクロロノナン、１，９−ジブロモノナン、１，１０−ジクロロデカン、１，１０−ジブロモデカン、１，１１−ジブロモウンデカン、１，１１−ジクロロウンデカン、１，１２−ジクロロドデカン、１，１２−ジブロモドデカン、ヨードメチル）オキシラン、１，３−ブタジエンジエポキシド、１，５−ヘキサジエンジエポキシド、４−トシルオキシ−ｌ，２−エポキシブタン、ブロモ−１，２−エポキシブタン、１，２，７，８−ジエポキシオクタン、１，４−ビス（２’，３’−エポキシプロピル）ペルフルオロ−ｎ−ブタン、１，２，９，１０−ジエポキシデカン、トリス（２，３−エポキシプロピル）イソシアヌラート）、１，４−ジクロロメチルベンゼン、１，４−ジブロモメチルベンゼン、１，２，３−トリクロロベンゼン、１，２，４−トリクロロベンゼン、１，３，５−トリクロロベンゼン、１，２，３−トリブロモベンゼン、１，２，４−トリブロモベンゼン、１，３，５−トリブロモベンゼン、１，２，４，５−テトラクロロベンゼン、１，２，４，５−テトラブロモベンゼン、グリシジルトシラート、３−ニトロベンゼンスルホン酸グリシジル、メタクリル酸グリシジル、ジグリシジルエーテル、エチレングリコールジグリシジルエーテル、プロピレングリコールジグリシジルエーテル、１，４−ブタンジオールジグリシジルエーテル、１，２−エタンジオールジグリシジルエーテル、グリセロールジグリシジルエーテル、１，３−ジグリシジルグリセリルエーテル、ネオペンチルグリコールジグリシジルエーテル、ジエチレングリコールジグリシジルエーテル、１，４−ビス（グリシジルオキシ）ベンゼン、レゾルシノールジグリシジルエーテル、１，６−ヘキサンジオールジグリシジルエーテル、トリメチロールプロパンジグリシジルエーテル、１，４−シクロヘキサンジメタノールジグリシジルエーテル、２，２’−ビス（グリシジルオキシ）ジフェニルメタン、ビスフェノールＦジグリシジルエーテル、ビスフェノールＡジグリシジルエーテル、１，３−ビス（３−グリシドキシプロピル）テトラメチルジシロキサン、９，９−ビス［４−（グリシジルオキシ）フェニル］フッ素、４，４’−メチレンビス（Ｎ，Ｎ−ジグリシジルアニリン）、Ｎ，Ｎ−ジグリシジルアニリン）、トリグリシジルイソシアヌラート、グリセロールトリグリシジルエーテル、Ｎ，Ｎ−ジグリシジル−４−グリシジルオキシアニリン、トリメチロールエタントリグリシジルエーテル、トリメチロールプロパントリグリシジルエーテル、グリセロールプロポキシラートトリグリシジルエーテル、トリフェニロールメタントリグリシジルエーテル）、１，２−シクロヘキサンジカルボン酸ジグリシジルエステル、イソシアヌル酸（Ｓ，Ｓ，Ｓ）−トリグリシジルエステル、イソシアヌル酸（Ｒ，Ｒ，Ｒ）−トリグリシジルエステル、１，３−ビス−（２，３−エポキシプロピルオキシ）−２−（２，３−ジヒドロキシプロピルオキシ）プロパン、２、６−ジ（オキシラン−２−イルメチル）−１，２，３，５，６，７−ヘキサヒドロピロロ［３，４−ｆ］イソインドール−１，３，５，７−テトラオン、５−ヒドロキシ−６，８−ジ（オキシラン−２−イルメチル）−４−オキソ−４ｈ−クロメン−２−カルボン酸エチル、ビス［４−（２，３−エポキシ−プロピルチオ）フェニル］−スルフィド、トリエポキシイソシアヌル酸、３，７，１４−トリス［［３−（エポキシプロポキシ）プロピル］ジメチルシリルオキシ］−１，３，５，７，９，１１，１４−ヘプタシクロペンチルトリシクロ［７．３．３．１５，１１］ヘプタシロキサン、ビス（ハロメチル）ベンゼン、ビス（ハロメチル）ビフェニル、ビス（ハロメチル）ナフタレン、アクリロルクロリド（ａｃｒｙｌｏｌ  ｃｈｌｏｒｉｄｅ）、アクリル酸メチル、ビス（２−クロロエチル）塩化アンモニウム、トリス（２−クロロエチル）塩化アンモニウム、クロロ酢酸メチルまたはそれらの組合せである、項目８に記載のアミンポリマー。
（項目１２）
前記架橋モノマーが、１，２−ジブロモエタン、１，３−ジクロロプロパン、１，２−ジクロロエタン、１−ブロモ−２−クロロエタン、１，３−ジクロロプロパン、１，３−ジブロモプロパン、１，４−ジクロロブタン）、１，４−ジブロモブタン、１，５−ジクロロペンタン、１，５−ジブロモペンタン、１，６−ジクロロヘキサン、１，６−ジブロモヘキサン、１，７−ジクロロヘプタン、１，７−ジブロモヘプタン、１，８−クロロオクタン、１，８−ジブロモオクタン、１，９−ジクロロノナン、１，９−ジブロモノナン、１，１０−ジクロロデカン、１，１０−ジブロモデカン、１，１１−ジブロモウンデカン、１，１１−ジクロロウンデカン、１，１２−ジクロロドデカン、１，１２−ジブロモドデカンまたはそれらの組合せである、項目１１に記載のアミンポリマー。
（項目１３）
前記架橋モノマーが、１，８−クロロオクタン，１，８−ジブロモオクタン，１，９−ジクロロノナン，１，９−ジブロモノナン，１，１０−ジクロロデカン，１，１０−ジブロモデカン，１，１２−ジクロロドデカン，１，１１−ジブロモウンデカン，１，１１−ジクロロウンデカン，１，１２−ジブロモドデカンまたはそれらの組合せである、項目１２に記載のアミンポリマー。
（項目１４）
前記架橋モノマーが二官能性である場合に、前記イミダゾールモノマーと前記架橋モノマーのモル比が約１：１〜約１：５である、項目１〜１３のいずれか１項に記載のアミンポリマー。
（項目１５）
前記架橋モノマーが三官能性である場合に、前記イミダゾールモノマーと前記架橋モノマーのモル比が約２：１〜約１：５である、項目１〜１３のいずれか１項に記載のアミンポリマー。
（項目１６）
前記イミダゾールモノマーと前記架橋モノマーのモル比が約１：１〜約１：２である、項目１４または１５に記載のアミンポリマー。
（項目１７）
アミンモノマーと架橋モノマーとの重合により生じた反復単位を含むアミンポリマーであって、前記アミンモノマーが式２Ａ：
【化４−２】
2013520562.tif 000008
の構造を有し、式中、
Ｒ２２は水素またはＣ１〜Ｃ１２アルキルであり；
Ｒ２はＣ５〜Ｃ１４アルキレンであり；
Ｒ２６は水素、Ｃ１〜Ｃ２０アルキルまたはＣ１〜Ｃ２０置換アルキルであり；
前記架橋モノマーがエピクロロヒドリン、グアニジン、グアニジウム塩、式Ｘ−Ｒ１−Ｘを有する化合物またはそれらの組合せであり、式中、
Ｘはそれぞれ独立して脱離基であり、Ｒ１はＣ８〜Ｃ１６アルキレン、またはアルキレン基の１つ以上の−ＣＨ２−基がアミド、カルボニル、エーテル、エステル、シクロアルキル、アリールもしくはヘテロシクロ官能基に置き換わっているＣ５〜Ｃ５０アルキレン、またはアルキレン基の１つ以上の−ＣＨ２−基がヒドロキシで置換されているＣ５〜Ｃ５０アルキレンである、
アミンポリマー。
（項目１８）
Ｒ２２が水素またはメチルであり、Ｒ２がＣ６〜Ｃ８アルキレンであり、Ｒ２６が水素であり、前記架橋モノマーがエピクロロヒドリンまたはＸ−ＣＨ２−ＣＨ（ＯＨ）−ＣＨ２−Ｘである、項目１７に記載のアミンポリマー。
（項目１９）
Ｘ−Ｒ１−Ｘの架橋モノマーをさらに含み、式中、Ｘはそれぞれ独立して脱離基であり、
Ｒ１はＣ８〜Ｃ１６アルキレンである、項目１８に記載のアミンポリマー。
（項目２０）
式ＮＲ１１Ｒ１２−Ｒ１−ＮＲ１１Ｒ１２を有するアミンと、式３：
【化５−２】
2013520562.tif 000009
の架橋イミダゾールモノマーまたはその塩との重合により生じた反復単位を含むアミンポリマーであって、式中、
Ｒ１はＣ２〜Ｃ１６アルキレン、アリーレン、ジメチルビフェニル、またはアルキレン基の１つ以上の−ＣＨ２−基がアミン、アミド、カルボニル、シクロアルキル、エーテル、エステル、シクロアルキル、アリールもしくはヘテロシクロ官能基に置き換わっているＣ２〜Ｃ５０アルキレンであり；
Ｒ３は独立してＣ１〜Ｃ２０アルキレン；またはアルキレン基の１つ以上の−ＣＨ２−基がアミド、カルボニル、シクロアルキル、エーテル、エステル、シクロアルキル、アリールもしくはヘテロシクロ官能基に置き換わっているＣ２〜Ｃ２０アルキレンであり；
Ｒ４は独立して水素またはＣ１〜Ｃ１２アルキルであり；
Ｒ１１およびＲ１２は独立して水素またはアルキルであり；
Ｘは独立して脱離基であり；
前記アミンが５つ以下の可能な反応部位を有する、
アミンポリマー。
（項目２１）
Ｒ３が、分岐Ｃ３〜Ｃ２０アルキレン、または１つ以上の−ＣＨ２−基がヒドロキシ、ハロ、アミノ、アルコキシもしくはアリールオキシで置換されているＣ１〜Ｃ２０アルキレンである、項目２０に記載のアミンポリマー。
（項目２２）
Ｒ３が分岐Ｃ３〜Ｃ２０アルキレンである、項目２１に記載のアミンポリマー。
（項目２３）
前記架橋モノマーが式３Ａ：
【化６−２】
2013520562.tif 000010
の構造を有し、式中、
Ｒ１はＣ２〜Ｃ１６アルキレン、アリーレン、ジメチルビフェニル、またはアルキレン基の１つ以上の−ＣＨ２−基がアミド、カルボニル、シクロアルキル、エーテル、エステル、シクロアルキル、アリールもしくはヘテロシクロ官能基に置き換わっているＣ２〜Ｃ５０アルキレンであり；
Ｒ３は独立してＣ１〜Ｃ２０アルキレン、またはアルキレン基の１つ以上の−ＣＨ２−基がアミド、カルボニル、シクロアルキル、エーテル、エステル、シクロアルキル、アリールもしくはヘテロシクロ官能基に置き換わっているＣ２〜Ｃ２０アルキレンである、
項目２０に記載のアミンポリマー。
（項目２４）
Ｒ４が水素またはメチルである、項目２０または２１に記載のアミンポリマー。
（項目２５）
前記アミンと前記架橋イミダゾールモノマーのモル比が約２：１〜約１：１である、項目２０〜２４のいずれか１項に記載のアミンポリマー。
（項目２６）
前記アミンと前記架橋イミダゾールモノマーのモル比が約１．３：１である、項目２０〜２４のいずれか１項に記載のアミンポリマー
（項目２７）
式ＮＲ１１Ｒ１２−Ｒ１−ＮＲ１１Ｒ１２を有するアミンと、式５：
【化７−２】
2013520562.tif 000011
の架橋イミダゾールモノマーまたはその塩との重合により生じた反復単位を含むアミンポリマーであって、式中、
Ｒ１はＣ２〜Ｃ１６アルキレン、アリーレン、ジメチルビフェニル、またはアルキレン基の１つ以上の−ＣＨ２−基がアミン、アミド、カルボニル、シクロアルキル、エーテル、エステル、シクロアルキル、アリールもしくはヘテロシクロ官能基に置き換わっているＣ２〜Ｃ５０アルキレンであり；
Ｒ３は独立してＣ１〜Ｃ２０アルキレン、またはアルキレン基の１つ以上の−ＣＨ２−基がアミド、カルボニル、シクロアルキル、エーテル、エステル、シクロアルキル、アリールもしくはヘテロシクロ官能基に置き換わっているＣ２〜Ｃ２０アルキレンであり；
Ｒ２はＣ２〜Ｃ１４アルキレンであり；
Ｒ４は独立して水素またはＣ１〜Ｃ１２アルキルであり；
Ｒ１１およびＲ１２は独立して水素またはアルキルであり；
Ｘは独立して脱離基であり；
前記アミンが５つ以下の可能な反応部位を有する、
アミンポリマー。
（項目２８）
Ｒ３が、分岐Ｃ３〜Ｃ２０アルキレン、または１つ以上の−ＣＨ２−基がヒドロキシ、ハロ、アミノ、アルコキシもしくはアリールオキシで置換されているＣ１〜Ｃ２０アルキレンである、項目２７に記載のアミンポリマー。
（項目２９）
Ｒ３が分岐Ｃ３〜Ｃ２０アルキレンである、項目２８に記載のアミンポリマー。
（項目３０）
前記架橋イミダゾールモノマーが式５Ａ：
【化８−２】
2013520562.tif 000012
の構造を有し、式中、
Ｒ１はＣ２〜Ｃ１６アルキレン、アリーレン、ジメチルビフェニル、またはアルキレン基の１つ以上の−ＣＨ２−基がアミド、カルボニル、シクロアルキル、エーテル、エステル、シクロアルキル、アリールもしくはヘテロシクロ官能基に置き換わっているＣ２〜Ｃ５０アルキレンである、
項目２７に記載のアミンポリマー。
（項目３１）
Ｒ４が水素またはメチルである、項目２７〜２９のいずれか１項に記載のアミンポリマー。
（項目３２）
前記アミンと前記架橋イミダゾールモノマーのモル比が約２：１〜約１：１である、項目２３〜３１１１のいずれか１項に記載のアミンポリマー。
（項目３３）
前記アミンと前記架橋イミダゾールモノマーのモル比が約１．３：１である、項目２３〜３１のいずれか１項に記載のアミンポリマー。
（項目３４）
Ｒ１がＣ２〜Ｃ１６アルキレンである、項目２３〜３３のいずれか１項に記載のアミンポリマー。
（項目３５）
Ｒ１がＣ８〜Ｃ１２アルキレンである、項目３４に記載のアミンポリマー。
（項目３６）
Ｒ３がＣ３〜Ｃ１２アルキレンである、項目２３〜３５のいずれか１項に記載のアミンポリマー。
（項目３７）
式ＮＲ１１Ｒ１２−Ｒ１−ＮＲ１１Ｒ１２を有するアミンと、式６：
【化９−２】
2013520562.tif 000013
の架橋ピペリジニウムモノマーまたはその塩との重合により生じた反復単位を含むアミンポリマーであって、式中、
Ｒ１はＣ２〜Ｃ１６アルキレン、アリーレン、ジメチルビフェニル、Ｒ１基とそれが結合している窒素が５員もしくは６員環を形成しているヘテロアリール、またはアルキレン基の１つ以上の−ＣＨ２−基がアミン、アミド、カルボニル、シクロアルキル、エーテル、エステル、シクロアルキル、アリールもしくはヘテロシクロ官能基に置き換わっているＣ２〜Ｃ５０アルキレンであり；
Ｒ３は独立してＣ１〜Ｃ２０アルキレン、またはアルキレン基の１つ以上の−ＣＨ２−基がアミド、カルボニル、シクロアルキル、エーテル、エステル、シクロアルキル、アリールもしくはヘテロシクロ官能基に置き換わっているＣ２〜Ｃ２０アルキレンであり；
Ｒ２はＣ２〜Ｃ１４アルキレンであり；
Ｒ４は独立してＣ１〜Ｃ１２アルキルであり；
Ｒ１１およびＲ１２は独立して水素またはアルキルであり；
Ｘは独立して脱離基であり；
前記アミンが５つ以下の可能な反応部位を有する、
アミンポリマー。
（項目３８）
Ｒ３が、分岐Ｃ３〜Ｃ２０アルキレン、または１つ以上の−ＣＨ２−基がヒドロキシ、ハロ、アミノ、アルコキシもしくはアリールオキシで置換されているＣ１〜Ｃ２０アルキレンである、項目３７に記載のアミンポリマー。
（項目３９）
Ｒ３が分岐Ｃ３〜Ｃ２０アルキレンである、項目３８に記載のアミンポリマー。
（項目４０）
Ｒ４がメチルである、項目３７〜３９のいずれか１項に記載のアミンポリマー。
（項目４１）
Ｒ２がＣ２〜Ｃ４アルキレンである、項目３７〜４０のいずれか１項に記載のアミンポリマー。
（項目４２）
Ｒ３がＣ１０〜Ｃ１２アルキレンである、項目３７〜４１のいずれか１項に記載のアミンポリマー。
（項目４３）
前記アミンモノマーが式２Ａ：
【化１０−２】
2013520562.tif 000014
の構造を有し、式中、
Ｒ２２は水素またはＣ１〜Ｃ１２アルキルであり；
Ｒ２はＣ２〜Ｃ１４アルキレンであり；
Ｒ２６は水素、Ｃ１〜Ｃ２０アルキルまたはＣ１〜Ｃ２０置換アルキルである、
項目３７〜４２のいずれか１項に記載のアミンポリマー。
（項目４４）
Ｒ２２が水素またはメチルであり、Ｒ２がＣ６〜Ｃ８アルキレンであり、Ｒ２６が水素である、項目４３に記載のアミンポリマー。
（項目４５）
Ｘ−Ｒ１−Ｘの架橋モノマーをさらに含み、式中、Ｘはそれぞれ独立して脱離基であり、Ｒ１はＣ８〜Ｃ１６アルキレンである、項目３７〜４４に記載のアミンポリマー。
（項目４６）
式（４）：
【化１１−２】
2013520562.tif 000015
のセグメントを含むアミンポリマーであって、式中、
Ｒ２１、Ｒ２２、Ｒ２３およびＲ２４は独立して水素、Ｃ１〜Ｃ１２アルキル、アリールまたはヘテロシクロであり；
Ｒ２５はＣ１〜Ｃ１６ヒドロカルビレン、Ｃ１〜Ｃ１６置換ヒドロカルビレン、または１つ以上の−ＣＨ２−基がアミド、カルボニル、シクロアルキル、エーテル、エステル、アリールもしくはヘテロシクロ官能基に置き換わっているＣ１〜Ｃ５０アルキレン、または１つ以上の−ＣＨ２−基がヒドロキシ、ハロ、アミノ、アルコキシもしくはアリールオ
キシで置換されているＣ１〜Ｃ５０アルキレンであり、ただし、
Ｒ２１、Ｒ２２、Ｒ２３およびＲ２４のうちの少なくとも１つは−Ｒ２−Ｎ（Ｒ２６）（Ｒ２７）であり；
Ｒ２はＣ２〜Ｃ１４アルキレンであり；
Ｒ２６およびＲ２７は独立して水素、Ｃ１〜Ｃ１６ヒドロカルビレン、Ｃ１〜Ｃ１６置換ヒドロカルビレン、または１つ以上の−ＣＨ２−基がアミド、カルボニル、シクロアルキル、エーテル、エステル、アリールもしくはヘテロシクロ官能基に置き換わっているＣ１〜Ｃ５０アルキレン、または１つ以上の−ＣＨ２−基がヒドロキシ、ハロ、アミノ、アルコキシもしくはアリールオキシで置換されているＣ１〜Ｃ５０アルキレンであり；
Ｒ２、Ｒ２５、Ｒ２６、Ｒ２７のうちの少なくとも１つの算出ｌｏｇＰ（ｃＬｏｇＰ）が０．１より大きい、
アミンポリマー。
（項目４７）
Ｒ２１が−Ｒ２−Ｎ（Ｒ２６）（Ｒ２７）である、項目４６に記載のアミンポリマー。
（項目４８）
Ｒ２がＣ２〜Ｃ６アルキレンである、項目４６または４７に記載のアミンポリマー。
（項目４９）
Ｒ２６およびＲ２７が独立して水素またはＣ８〜Ｃ１２アルキレンである、項目４６〜４８のいずれか１項に記載のアミンポリマー。
（項目５０）
Ｒ２６およびＲ２７がそれぞれＣ８〜Ｃ１２アルキレンである、項目４９に記載のアミンポリマー。
（項目５１）
アミンモノマーと架橋モノマーとの重合により生じた反復単位を含むアミンポリマーであって、
前記アミンモノマーが構造：
【化１２−２】
2013520562.tif 000016
を有する式７のアミンであり、式中、
Ｒ２はＣ２〜Ｃ１４アルキレンであり；
Ｒ３およびＲ３１は独立してＣ１〜Ｃ２０アルキレン、またはアルキレン基の１つ以上の−ＣＨ２−基がアミド、カルボニル、シクロアルキル、エーテル、エステル、シクロアルキル、アリールもしくはヘテロシクロ官能基に置き換わっているＣ２〜Ｃ２０アルキレンであり；
Ｒ４は独立してＣ１〜Ｃ１２アルキルであり；
Ｒ１１およびＲ１２は独立して水素またはアルキルであり；
架橋モノマーがエピクロロヒドリン、グアニジン、グアニジウム塩、式Ｘ−Ｒ１−Ｘを有する化合物またはそれらの組合せであり、式中、
Ｘはそれぞれ独立して脱離基であり，Ｒ１はＣ８〜Ｃ１６アルキレン、またはアルキレン基の１つ以上の−ＣＨ２−基がアミド、カルボニル、エーテル、エステル、シクロアルキル、アリールもしくはヘテロシクロ官能基に置き換わっているＣ５〜Ｃ５０アルキレン、またはアルキレン基の１つ以上の−ＣＨ２−基がヒドロキシで置換されているＣ５〜Ｃ５０アルキレンである、
アミンポリマー。
（項目５２）
Ｒ３およびＲ３１が、独立して分岐Ｃ３〜Ｃ２０アルキレン、または１つ以上の−ＣＨ２−基がヒドロキシ、ハロ、アミノ、アルコキシもしくはアリールオキシで置換されているＣ１〜Ｃ２０アルキレンである、項目５１に記載のアミンポリマー。
（項目５３）
Ｒ３およびＲ３１が独立して分岐Ｃ３〜Ｃ２０アルキレンである、項目５２に記載のアミンポリマー。
（項目５４）
Ｒ４がメチルである、項目５１〜５３のいずれか１項に記載のアミンポリマー。
（項目５５）
Ｒ２がＣ２〜Ｃ４アルキレンである、項目５１〜５４のいずれか１項に記載のアミンポリマー。
（項目５６）
Ｒ３がＣ１０〜Ｃ１２アルキレンである、項目５１〜５５のいずれか１項に記載のアミンポリマー。
（項目５７）
Ｒ３１がＣ１０〜Ｃ１２アルキレンである、項目５１〜５６のいずれか１項に記載のアミンポリマー。
（項目５８）
アミンモノマーと架橋モノマーとの重合により生じた反復単位を含むアミンポリマーであって、
前記アミンモノマーが構造：
【化１３−２】
2013520562.tif 000017
を有する式８または９のアミンであり、式中、
Ｒ２はＣ２〜Ｃ１４アルキレンであり；
Ｒ３およびＲ３１は独立してＣ１〜Ｃ２０アルキレン、またはアルキレン基の１つ以上の−ＣＨ２−基がアミド、カルボニル、シクロアルキル、エーテル、エステル、シクロアルキル、アリールもしくはヘテロシクロ官能基に置き換わっているＣ２〜Ｃ２０アルキレンであり；
Ｒ４は独立して水素またはＣ１〜Ｃ１２アルキルであり；
Ｒ１１およびＲ１２は独立して水素またはアルキルであり；
前記架橋モノマーがエピクロロヒドリン、グアニジン、グアニジウム塩、式Ｘ−Ｒ１−Ｘを有する化合物またはそれらの組合せであり、式中、
Ｘはそれぞれ独立して脱離基であり、Ｒ１はＣ８〜Ｃ１６アルキレン、またはアルキレン基の１つ以上の−ＣＨ２−基がアミド、カルボニル、エーテル、エステル、シクロアルキル、アリールもしくはヘテロシクロ官能基に置き換わっているＣ５〜Ｃ５０アルキレン、またはアルキレン基の１つ以上の−ＣＨ２−基がヒドロキシで置換されているＣ５〜Ｃ５０アルキレンである、
アミンモノマー。
（項目５９）
Ｒ３およびＲ３１が独立して分岐Ｃ３〜Ｃ２０アルキレン、または１つ以上の−ＣＨ２−基がヒドロキシ、ハロ、アミノ、アルコキシもしくはアリールオキシで置換されているＣ１〜Ｃ２０アルキレンである、項目５８に記載のアミンポリマー。
（項目６０）
Ｒ３およびＲ３１が独立して分岐Ｃ３〜Ｃ２０アルキレンである、項目５９に記載のアミンポリマー。
（項目６１）
Ｒ４が水素またはメチルである、項目５８〜６０のいずれか１項に記載のアミンポリマー。
（項目６２）
Ｒ２がＣ２〜Ｃ４アルキレンである、項目５８〜６１のいずれか１項に記載のアミンポリマー．
（項目６３）
Ｒ３がＣ１０〜Ｃ１２アルキレンである、項目５８〜６２のいずれか１項に記載のアミンポリマー
（項目６４）
Ｒ３１がＣ１０〜Ｃ１２アルキレンである、項目５８〜６３のいずれか１項に記載のアミンポリマー
（項目６５）
前記アミンモノマーが式８の構造を有する、項目５８〜６４のいずれか１項に記載のアミンポリマー。
（項目６６）
前記アミンモノマーが式９の構造を有する、項目５８〜６１、６３および６４のいずれか１項に記載のアミンポリマー．
（項目６７）
式ＮＲ１１Ｒ１２−Ｒ１−ＮＲ１１Ｒ１２を有するアミンモノマーをさらに含み、式中、
Ｒ１はＣ２〜Ｃ１６アルキレン，アリーレン，ジメチルビフェニル、またはアルキレン基の１つ以上の−ＣＨ２−基がアミン、アミド、カルボニル、シクロアルキル、エーテル、エステル、シクロアルキル、アリールもしくはヘテロシクロ官能基に置き換わっているＣ２〜Ｃ５０アルキレンであり；
Ｒ１１およびＲ１２は独立して水素またはアルキルである、
項目５８〜６６のいずれか１項に記載のアミンポリマー。
（項目６８）
アミンモノマーと架橋モノマーとの重合により生じた反復単位を含むアミンポリマーであって、
前記アミンモノマーが構造：
【化１４−２】
2013520562.tif 000018
を有し、
前記架橋モノマーがエピクロロヒドリンである、
アミンモノマー。
（項目６９）
胆汁酸に対する結合親和性が、ｉｎ  ｖｉｔｒｏアッセイＡを用いた測定で少なくとも０．４０ｍｍｏｌ／ｇである、項目１〜６８のいずれか１項に記載のアミンポリマー。
（項目７０）
胆汁酸に対する結合能が、ｉｎ  ｖｉｔｒｏアッセイＢを用いた測定で少なくとも２．２２ｍｍｏｌ／ｇである、項目１〜６８のいずれか１項に記載のアミンポリマー。
（項目７１）
西洋型食餌を与えた雄性ゴールデンシリアンハムスター（Ｇｏｌｄｅｎ  Ｓｙｒｉａｎ
ｈａｍｓｔｅｒ）における０．５％の用量での測定で、ｉｎ  ｖｉｖｏ結合能がコレセベラム塩酸塩よりも少なくとも２５％大きい、項目１〜７０のいずれか１項に記載のアミンポリマー。
（項目７２）
前記ｉｎ  ｖｉｖｏ結合能が、コレセベラム塩酸塩よりも少なくとも５０％大きい、項目７１に記載のアミンポリマー。
（項目７３）
前記ｉｎ  ｖｉｖｏ結合能が、コレセベラム塩酸塩よりも少なくとも７５％大きい、項目７１に記載のアミンポリマー。
（項目７４）
前記ｉｎ  ｖｉｖｏ結合能が、コレセベラム塩酸塩よりも少なくとも１００％大きい、項目７１に記載のアミンポリマー。
（項目７５）
ｉｎ  ｖｉｖｏ測定の糞便中の胆汁酸のうち、少なくとも１１％の一次胆汁酸が糞便中に存在する、項目１〜７４のいずれか１項に記載のアミンポリマー。
（項目７６）
ｉｎ  ｖｉｖｏ測定の糞便中の胆汁酸のうち、少なくとも１５％の一次胆汁酸が糞便中に存在する、項目１〜７４のいずれか１項に記載のアミンポリマー。
（項目７７）
膨潤率が約２〜約１００である、項目１〜７６のいずれか１項に記載のアミンポリマー。
（項目７８）
膨潤率が約２〜約２０である、項目７７に記載のアミンポリマー。
（項目７９）
膨潤率が約２〜約１０である、項目７７に記載のアミンポリマー。
（項目８０）
ガラス転移温度が０℃より高い、項目１〜７９のいずれか１項に記載のアミンポリマー。
（項目８１）
ガラス転移温度が２５℃より高い、項目８０に記載のアミンポリマー。
（項目８２）
塩形態であり、Ｃｌ−、Ｂｒ−、ＣＨ３ＯＳＯ３−、ＨＳＯ４−、ＳＯ４２−、硝酸、ＨＣＯ３−、ＣＯ３２−、酢酸、乳酸、リン酸、ヒドロリン酸、メタンスルホン酸、フマル酸、リンゴ酸、ピルビン酸、マロン酸、安息香酸、グルクロン酸、シュウ酸、アセチルグリシン酸、コハク酸、プロピオン酸、酪酸、アスコルビン酸、クエン酸、酒石酸、マレイン酸、葉酸、アミノ酸誘導体、ヌクレオチド、脂質、リン脂質またはそれらの組合せの対イオンを有する、項目１〜８１のいずれか１項に記載のアミンポリマー。
（項目８３）
前記対イオンが、Ｃｌ−、Ｂｒ−、ＣＯ３２−、クエン酸またはそれらの組合せである、項目８２に記載のアミンポリマー。
（項目８４）
平均直径が約５０ミクロン〜約１００ミクロンである、項目１〜８３のいずれか１項に記載のアミンポリマー。
（項目８５）
前記粒子がビーズである、項目８４に記載のアミンポリマー。
（項目８６）
前記ビーズが実質的に球状のビーズである、項目８５に記載のアミンポリマー。
（項目８７）
薬学的に許容される添加剤と、項目１〜８６のいずれか１項に記載のアミンポリマーとを含む、医薬組成物。
（項目８８）
自由流動性粉末である、項目１〜８７のいずれか１項に記載のアミンポリマーまたは医薬組成物。
（項目８９）
動物対象の血清ＬＤＬコレステロールを低下させる方法であって、有効量の項目１〜８６のいずれか１項に記載のアミンポリマーまたは項目８７もしくは８８に記載の医薬組成物を、それを必要とする動物対象に投与することを含む方法。
（項目９０）
動物対象の糖尿病を治療する方法であって、有効量の項目１〜８６のいずれか１項に記載のアミンポリマーまたは項目８７もしくは８８に記載の医薬組成物を、それを必要とする動物対象に投与することを含む方法。
（項目９１）
動物対象のアルツハイマー病、非アルコール性脂肪性肝炎、そう痒症、ＩＢＳ−Ｄまたは特発性胆汁酸吸収不良を治療する方法であって、有効量の項目１〜８６のいずれか１項に記載のアミンポリマーまたは項目８７もしくは８８に記載の医薬組成物を、それを必要とする動物対象に投与することを含む方法。
（項目９２）
動物対象から胆汁酸塩を除去する方法であって、有効量の項目１〜８６のいずれか１項に記載のアミンポリマーまたは項目８７もしくは８８に記載の医薬組成物を、それを必要とする動物対象に投与することを含む方法。
（項目９３）
脂質異常症を治療する薬剤を動物対象に投与することをさらに含む、項目８９〜９２のいずれか１項に記載の方法。
（項目９４）
脂質異常症を治療する前記薬剤が、動物対象に対するヒドロキシメチル−グルタリル−補酵素Ａ（ＨＭＧ−ＣｏＡ）還元酵素阻害剤、フィブラート、コレステロール吸収阻害剤、ナイアシン（すなわち、ニコチン酸またはそれらの誘導体）、フィトステロール、腸リパーゼ阻害剤、腸もしくは分泌ホスホリパーゼＡ２阻害剤、Ａｐｏ−Ｂ１００の合成もしくは正常な活性の阻害剤、ＡｐｏＡの合成もしくは正常な活性のアゴニスト、またはコレステロールの吸収もしくは代謝を調節する任意の薬剤、またはそれらの組合せである、項目９３に記載の方法。
（項目９５）
前記アミンポリマーと、脂質異常症を治療する前記薬剤、またはそれらの組合せを同時に前記動物対象に投与する、項目９３または９４に記載の方法。
（項目９６）
前記アミンポリマーと、脂質異常症を治療する前記薬剤、またはそれらの組合せを逐次的に動物対象に投与する、項目９３または９４に記載の方法。
（項目９７）
脂質異常症を治療する前記薬剤がＨＭＧ−ＣｏＡ還元酵素阻害剤であり、前記ＨＭＧ−ＣｏＡ還元酵素阻害剤がアトルバスタチン、セリバスタチン、フルバスタチン、ロバスタチン、メバスタチン、ピタバスタチン、プラバスタチン、ロスバスタチン、シンバスタチンおよびそれらの組合せからなる群より選択されるスタチンを含む、項目９４〜９６のいずれか１項に記載の方法。
（項目９８）
脂質異常症を治療する前記薬剤がフィブラートであり、前記フィブラートがベンザフィブラート、シプロフィブラート、クロフィブラート、ゲムフィブロジル、フェノフィブラートまたはそれらの組合せを含む、項目９４〜９６のいずれか１項に記載の方法。
（項目９９）
脂質異常症を治療する前記薬剤がコレステロール吸収阻害剤であり、前記コレステロール吸収阻害剤がエゼチミブを含む、項目９４〜９６のいずれか１項に記載の方法。
（項目１００）
前記対象が重篤な胃腸管有害事象を経験しない１日用量での前記アミンポリマーによる治療の２、４、１２、２６、５２週間以上後に、平均血清ＬＤＬが少なくとも１５％減少する、項目８９〜９９のいずれか１項に記載の方法。
（項目１０１）
前記対象が重篤な胃腸管有害事象を経験しない１日用量での前記アミンポリマーによる治療の２、４、１２、２６、５２週間以上後に、平均血清ＬＤＬが少なくとも２０％減少する、項目１００に記載の方法。
（項目１０２）
前記対象が重篤な胃腸管有害事象を経験しない１日用量での前記アミンポリマーによる治療の２、４、１２、２６、５２週間以上後に、平均血清ＬＤＬが少なくとも２５％減少する、項目１００に記載の方法。
（項目１０３）
前記対象が重篤な胃腸管有害事象を経験しない１日用量での前記アミンポリマーによる治療の２、４、１２、２６、５２週間以上後に、平均血清ＬＤＬが少なくとも３０％減少する、項目１００に記載の方法。
（項目１０４）
６．０ｇ／日以下の１日用量での前記アミンポリマーによる治療の２、４、１２、２６、５２週間以上後に、平均血清ＬＤＬが少なくとも１５％減少する、項目８９〜９９のいずれか１項に記載の方法。
（項目１０５）
６．０ｇ／日以下の１日用量での前記アミンポリマーによる治療の２、４、１２、２６、５２週間以上後に、平均血清ＬＤＬが少なくとも２０％減少する、項目１０４に記載の方法。
（項目１０６）
６．０ｇ／日以下の１日用量での前記アミンポリマーによる治療の２、４、１２、２６、５２週間以上後に、平均血清ＬＤＬが少なくとも２５％減少する、項目１０４に記載の方法。
（項目１０７）
６．０ｇ／日以下の１日用量での前記アミンポリマーによる治療の２、４、１２、２６、５２週間以上後に、平均血清ＬＤＬが少なくとも３０％減少する、項目１０４に記載の方法。
（項目１０８）
前記動物対象が原発性高脂血症または冠動脈心疾患を有する、項目８９〜１０７のいずれか１項に記載の方法。
（項目１０９）
ＩＩ型糖尿病を有する動物対象の血糖コントロールを改善する方法であって、有効量の項目１〜８６のいずれか１項に記載のアミンポリマーまたは項目８７もしくは８８に記載の医薬組成物を、前記動物対象に投与することを含む方法。
（項目１１０）
糖尿病を治療する薬剤を前記動物対象に投与することをさらに含む、項目８９〜９９のいずれか１項に記載の方法。
（項目１１１）
前記アミンポリマーと、糖尿病を治療する前記薬剤、またはそれらの組合せを同時に前記動物対象に投与する、項目１１０に記載の方法。
（項目１１２）
前記アミンポリマーと、糖尿病を治療する前記薬剤、またはそれらの組合せを逐次的に前記動物対象に投与する、項目１１０に記載の方法。
（項目１１３）
糖尿病を治療する前記薬剤がスルホニル尿素、ビグアニド、グリタゾン、チアゾリジンジオン、ペルオキシソーム増殖因子活性化受容体（ＰＰＡＲ）の活性化因子、α−グルコシダーゼ阻害剤、カリウムチャネルアンタゴニスト、アルドース還元酵素阻害剤、グルカゴンアンタゴニスト、レチノイドＸ受容体（ＲＸＲ）アンタゴニスト、ファルネソイドＸ受容体（ＦＸＲ）アゴニスト、ＦＸＲアンタゴニスト、グルカゴン様ペプチド−１（ＧＬＰ−１）、ＧＬＰ−１類似体、ジペプチジルペプチダーゼＩＶ（ＤＰＰ−ＩＶ）阻害剤、アミリン、アミリン類似体、ＳＧＬＴ２阻害剤、インスリン、インスリン分泌促進物質、甲状腺ホルモン、甲状腺ホルモン類似体またはそれらの組合せである、項目１１０〜１１２のいずれか１項に記載の方法。
（項目１１４）
糖尿病を治療する前記薬剤がビグアニドであり、ビグアニジンがメトホルミン、ブホルミン、フェンホルミンまたはそれらの組合せである、項目１１３に記載の方法。
（項目１１５）
糖尿病を治療する前記薬剤がチアゾリジンジオンであり、前記チアゾリジンジオンがピオグリタゾン、リボグリタゾン、ロシグリタゾン、トログリタゾンまたはそれらの組合せである、項目１１３に記載の方法。
（項目１１６）
糖尿病を治療する前記薬剤がスルホニル尿素であり、前記スルホニル尿素がアセトヘキサミド、クロルプロパミド、トルブタミド、トラザミド、グリピジド、グリクラジド、グリベンクラミド、グリキドン、グリクロピラミド、グリメピリドまたはそれらの組合せである、項目１１３に記載の方法。
（項目１１７）
糖尿病を治療する前記薬剤がＤＰＰ−ＩＶ阻害剤であり、前記ＤＰＰ−ＩＶ阻害剤がアログリプチン、リナグリプチン、サクサグリプチン、シタグリプチン、ビルダグリプチンまたはそれらの組合せである、項目１１３に記載の方法。
（項目１１８）
糖尿病を治療する前記薬剤がＧＬＰ−１類似体であり、前記ＧＬＰ−１類似体がエクセナチド、リラグルチド、アルビグルチドまたはそれらの組合せである、項目１１３に記載の方法。
（項目１１９）
前記対象が重篤な胃腸管有害事象を経験しない１日用量での前記アミンポリマーによる治療の１８週間後に、糖化ヘモグロビン（ＨｂＡ１ｃ）が少なくとも０．５％低下する、項目１０９〜１１８のいずれか１項に記載の方法。
（項目１２０）
前記対象が重篤な胃腸管有害事象を経験しない１日用量での前記アミンポリマーによる治療の１８週間後に、空腹時血糖が少なくとも１４ｍｇ／ｄＬ（０．８ｍｍｏｌ／Ｌ）低下する、項目１０９〜１１８のいずれか１項に記載の方法。
（項目１２１）
６．０ｇ／日以下の用量での前記アミンポリマーによる治療の１８週間後に、糖化ヘモグロビン（ＨｂＡ１ｃ）が少なくとも０．５％減少する、項目１０９〜１１８のいずれか１項に記載の方法。
（項目１２２）
６．０ｇ／日以下の用量での前記アミンポリマーによる治療の１８週間後に、空腹時血糖が少なくとも１４ｍｇ／ｄＬ（０．８ｍｍｏｌ／Ｌ）低下する、項目１０９〜１１８のいずれか１項に記載の方法。
（項目１２３）
前記動物対象がヒトである、項目１０９〜１２２のいずれか１項に記載の方法。
（項目１２４）
１日当たり４単位用量未満の前記アミンポリマーを投与する、項目８９〜１２３のいずれか１項に記載の方法。
（項目１２５）
１日当たり３単位用量未満の前記アミンポリマーを投与する、項目８９〜１２３のいずれか１項に記載の方法。
（項目１２６）
前記アミンポリマーを１日に１回投与する、項目８９〜１２３のいずれか１項に記載の方法。
（項目１２７）
前記アミンポリマーをチュアブルもしくは口腔内崩壊錠、液体、粉末、小袋内に含まれる粉末、軟ゼラチンカプセルまたは硬ゼラチンカプセルの形態で投与する、項目８９〜１２３のいずれか１項に記載の方法。
（項目１２８）
１日１回または１日２回投与される前記ポリマーの１日量が、１日３回投与される同じポリマーの同じ１日量の少なくとも７５％の胆汁酸結合能を有する、項目８９〜１２７のいずれか１項に記載の方法。
（項目１２９）
１日１回または１日２回投与される前記ポリマーの１日量が、１日３回投与される同じポリマーまたは同じ組成物の同じ１日量の少なくとも８５％の胆汁酸結合能を有する、項目１２８に記載の方法。
（項目１３０）
１日１回または１日２回投与される前記ポリマーの１日量が、１日３回投与される同じポリマーまたは同じ組成物の同じ１日量の少なくとも９５％の胆汁酸結合能を有する、項目１２８に記載の方法。
（項目１３１）
前記ポリマーを１日１回または１日２回摂取した対象の２５％未満が、軽度または中等度の胃腸管有害事象を経験する、項目８９〜１３０のいずれか１項に記載の方法。
（項目１３２）
１日１回または１日２回投与される前記ポリマーまたは組成物の忍容性が、１日３回投与される同じ１日量の同じポリマーまたは同じ組成物とほぼ実質的に同じである、項目８９〜１３１のいずれか１項に記載の方法。
（項目１３３）
前記１日量が少なくとも２グラムのポリマーである、項目１２８〜１３２のいずれか１項に記載の方法。
（項目１３４）
前記１日量が少なくとも４グラムのポリマーである、項目１３３に記載の方法。
（項目１３５）
前記１日量が少なくとも６グラムのポリマーである、項目１３３に記載の方法。
（項目１３６）
前記ポリマーの沈降物降伏応力が４０００Ｐａ未満である、項目１２８〜１３５のいずれか１項に記載の方法。
（項目１３７）
前記ポリマーの沈降物降伏応力が３０００Ｐａ未満である、項目１３６に記載の方法。
（項目１３８）
前記ポリマーの沈降物降伏応力が２５００Ｐａ未満である、項目１３６に記載の方法。
（項目１３９）
前記ポリマーの水和および沈降により形成されるポリマー粒子の塊の粘度が約２，５００，０００Ｐａ・ｓ未満であり、前記粘度が０．０１秒−１のずり速度で測定される、項目１２８〜１３８のいずれか１項に記載の方法。
（項目１４０）
沈降した前記粒子の塊の粘度が２，０００，０００Ｐａ・ｓ未満である、項目１３９に記載の方法。
（項目１４１）
沈降した前記粒子の塊の粘度が１，５００，０００Ｐａ・ｓ未満である、項目１３９に記載の方法。
（項目１４２）
沈降した前記粒子の塊の粘度が１，０００，０００Ｐａ・ｓ未満である、項目１３９に記載の方法。
（項目１４３）
沈降した前記粒子の塊の粘度が５００，０００Ｐａ・ｓ未満である、項目１３９に記載の方法。
（項目１４４）
乾燥形態のポリマー粒子の圧縮性指数が約３０未満であり、前記圧縮性指数が１００＊（ＴＤ−ＢＤ）／ＴＤで定義され、ＢＤおよびＴＤがそれぞれ体積密度およびタップ密度である、項目１３８〜１４３のいずれか１項に記載の方法。
（項目１４５）
前記圧縮性指数が約２５未満である、項目１４４に記載の方法。
（項目１４６）
前記圧縮性指数が約２０未満である、項目１４４に記載の方法。
（項目１４７）
前記圧縮性指数が約１５未満である、項目１４４に記載の方法。
（項目１４８）
前記圧縮性指数が約１０未満である、項目１４４に記載の方法。
（項目１４９）
前記アミンモノマーと前記架橋モノマーとを接触させることを含む、項目１〜８６のいずれか１項に記載のアミンポリマーを調製するための工程。